(57)【要約】本発明は、化学的安定性に優れ、耐電圧が高く、広い温度範囲において凝固や塩の析出がなく安定した液状を有するリチウム空気電池用電解液を提供することを目的とする。また、本発明は、該リチウム空気電池用電解液を用いて製造された、長期信頼性に優れ、充放電サイクル特性が良好なリチウム空気電池を提供することを目的とする。本発明は、下記式（１）で表される鎖状アルキルスルホン化合物を含有する有機溶媒とリチウム塩とを含有することを特徴とするリチウム空気電池用電解液である。式（１）中、Ｒ１、Ｒ２は、直鎖状又は分岐鎖状の炭素数１〜４のアルキル基を示し、それぞれ独立し、互いに同一であってもよいし、異なってもよい。［化１］2013150853.tif 000005
2013150853.tif 000002
【特許請求の範囲】
【請求項１】
下記式（１）で表される鎖状アルキルスルホン化合物を含有する有機溶媒とリチウム塩とを含有することを特徴とするリチウム空気電池用電解液。
【化１】
2013150853.tif 000004
式（１）中、Ｒ１、Ｒ２は、直鎖状又は分岐鎖状の炭素数１〜４のアルキル基を示し、それぞれ独立し、互いに同一であってもよいし、異なってもよい。
【請求項２】
有機溶媒は、式（１）で表される鎖状アルキルスルホン化合物の含有量が８０質量％以上であることを特徴とする請求項１記載のリチウム空気電池用電解液。
【請求項３】
請求項１又は２記載のリチウム空気電池用電解液と、空気極と、負極とを有することを特徴とするリチウム空気電池。
【発明の詳細な説明】
【技術分野】
【０００１】
本発明は、化学的安定性に優れ、耐電圧が高く、広い温度範囲において凝固や塩の析出がなく安定した液状を有するリチウム空気電池用電解液に関する。また、本発明は、該リチウム空気電池用電解液を用いて製造された、長期信頼性に優れ、充放電サイクル特性が良好なリチウム空気電池に関する。
【背景技術】
【０００２】
リチウム空気電池は、空気中の酸素を正極活物質として用いた非水電池であり、負極のリチウム金属質量当りの理論貯蔵エネルギーは約１１１４０Ｗｈ／ｋｇにもなり、高いエネルギー密度を持つことが特徴である。このため、小型化及び軽量化が容易であり、現在広く使用されているリチウムイオン電池を超える高容量電池として注目されている。【０００３】
このようなリチウム空気電池としては、例えば、カーボンブラック等の導電性材料、二酸化マンガン等の触媒、及び、ポリフッ化ビニリデン等の結着剤を有する空気極と、空気極の集電を行う空気極集電体と、負極活物質であるリチウムを含有する負極と、その集電を行う負極集電体と、非水電解液とを有するものが挙げられる。【０００４】
従来、リチウム空気電池の非水電解液には、エチレンカーボネート、プロピレンカーボネート、ジメチルカーボネート、ジエチルカーボネート、１，２−ジメトキシエタン、γ−ブチロラクトン、テトラヒドロフラン等の有機溶媒にＬｉＰＦ６等のリチウム塩を溶解させたものが用いられてきた。しかしながら、このような非水電解液を用いてリチウム空気電池を製作すると、電池の充放電過程で生じる酸素ラジカル等によって、有機溶媒が劣化したり、リチウム空気電池のケースに設けられた空気孔、即ち、正極へ酸素を取り入れるための孔を開放した状態では、環境温度の影響を受け、高温環境下での使用や保存により電解液溶媒が揮発したりすることにより、放電容量が著しく低下するという問題があった。また、リチウム空気電池の非水電解液には、広い温度範囲において凝固や塩の析出がなく安定した液状を有することも求められる。【０００５】
このような問題に対して、非水電解液として不揮発性のイオン液体を用いることが知られている。例えば、特許文献１には、非水電解液空気電池の非水電解液に、特定の構造を有するイオン液体を用いる方法が開示されている。
しかしながら、リチウム空気電池の非水電解液にイオン液体を用いた場合、不揮発性の面では好ましいが、電池の充放電過程で生じる酸素ラジカル等によって、イオン液体が劣化する恐れがある。また、イオン液体は従来使われている有機溶媒と比べて製造コストが高く、精製が困難であるなどの製造上の問題もあった。
【先行技術文献】
【特許文献】
【０００６】
【特許文献１】特開２００４−１１９２７８号公報
【発明の概要】
【発明が解決しようとする課題】
【０００７】
本発明は、化学的安定性に優れ、耐電圧が高く、広い温度範囲において凝固や塩の析出がなく安定した液状を有するリチウム空気電池用電解液を提供することを目的とする。また、本発明は、該リチウム空気電池用電解液を用いて製造された、長期信頼性に優れ、充放電サイクル特性が良好なリチウム空気電池を提供することを目的とする。
【課題を解決するための手段】
【０００８】
本発明は、下記式（１）で表される鎖状アルキルスルホン化合物を含有する有機溶媒とリチウム塩とを含有するリチウム空気電池用電解液である。【０００９】
【化１】
2013150853.tif 000003
【００１０】
式（１）中、Ｒ１、Ｒ２は、直鎖状又は分岐鎖状の炭素数１〜４のアルキル基を示し、それぞれ独立し、互いに同一であってもよいし、異なってもよい。【００１１】
以下、本発明について詳述する。
本発明者は鋭意検討した結果、化学的安定性及び熱安定性に優れ、揮発性が低く、かつ、耐電圧が高い特定の鎖状アルキルスルホン化合物を含有する有機溶媒にリチウム塩を溶解させ、電池ケースに設けられた空気孔から非水電解液が揮発するのを抑制することにより、長期信頼性に優れ、充放電サイクル特性が良好なリチウム空気電池が得られることを見出し、本発明を完成させるに至った。【００１２】
本発明のリチウム空気電池用電解液は、有機溶媒を含有する。
上記有機溶媒は、上記式（１）で表される鎖状アルキルスルホン化合物（以下、単に鎖状アルキルスルホン化合物ともいう）を含有する。上記鎖状アルキルスルホン化合物を含有することにより、本発明のリチウム空気電池用電解液は、化学的、電気的に安定なものとなる。更に、上記鎖状アルキルスルホン化合物を含有することにより、リチウム空気電池の長期信頼性を向上させることができる。【００１３】
上記式（１）中、Ｒ１、Ｒ２は、直鎖状又は分岐鎖状の炭素数１〜４のアルキル基を示し、それぞれ独立し、互いに同一であってもよいし、異なってもよいが、融点が低くなることから、Ｒ１とＲ２とは、異なっていることが好ましい。Ｒ１及び／又はＲ２の炭素数が５以上であると、常温で固体を呈し、得られるリチウム空気電池用電解液は著しく粘度が高くなり、内部抵抗等の電池特性が悪化する。また、Ｒ１及び／又はＲ２の炭素数が多くなると、誘電率が低下して電解質の溶解度が低下する傾向にあるため、Ｒ１、Ｒ２の炭素数は、３以下であることが好ましい。更に、Ｒ１、Ｒ２は、結晶性が低くなって融点が低くなることから、分岐鎖状であることが好ましい。【００１４】
上記鎖状アルキルスルホン化合物の沸点は、リチウム空気電池に高耐熱性や高耐久性を付与するため、２４０℃以上であることが好ましい。
上記鎖状アルキルスルホン化合物の融点は、リチウム空気電池の低温での安定動作を保証するため、０℃以下であることが好ましい。
上記鎖状アルキルスルホン化合物の発熱開始温度は、リチウム空気電池の熱安定性を保証するため、２００℃以上であることが好ましい。
上記鎖状アルキルスルホン化合物は、粘度が低いほどリチウム空気電池の内部抵抗を低くすることができ、２５℃の条件で測定した粘度が１０ｃＰ以下であることが好ましい。なお、本明細書において前記粘度は、円錐平板型回転粘度計で測定される値を意味する。【００１５】
上記鎖状アルキルスルホン化合物としては、具体的には例えば、ジメチルスルホン、エチルメチルスルホン、ジエチルスルホン、プロピルメチルスルホン、イソプロピルメチルスルホン、エチルプロピルスルホン、エチルイソプロピルスルホン、ジプロピルスルホン、ジイソプロピルスルホン、エチルブチルスルホン、エチルイソブチルスルホン、エチルｓｅｃ−ブチルスルホン等が挙げられる。上記鎖状アルキルスルホン化合物は、単独で使用してもよいし、２種以上組み合わせて使用してもよい。【００１６】
上記有機溶媒は、本発明の目的を阻害しない範囲において、上記鎖状アルキルスルホン化合物に加えて、他の有機溶媒を含有してもよい。他の有機溶媒としては、エチレンカーボネート、プロピレンカーボネート、ブチレンカーボネート、ジメチルカーボネート、γ−ブチロラクトン、１，３−ジオキソラン、アセトニトリル、ポロピオニトリル、ブチロニトリル、ジメチルホルムアミド、１，２−ジメトキシエタン、テトラヒドロフラン、２−メチルテトラヒドロフラン、スルホラン、３−メチルスルホラン等が挙げられる。【００１７】
上記有機溶媒中の上記鎖状アルキルスルホン化合物の含有量の好ましい下限は８０質量％である。上記鎖状アルキルスルホン化合物の含有量が８０質量％未満であると、得られるリチウム空気電池が長期信頼性に劣るものとなることがある。上記鎖状アルキルスルホン化合物の含有量のより好ましい下限は９０質量％である。【００１８】
本発明のリチウム空気電池用電解液は、電解質としてリチウム塩を含有する。
上記リチウム塩を構成するアニオンとしては、ＢＦ４−、ＰＦ６−、ＣＦ３ＳＯ３−、Ｎ（ＣＦ３ＳＯ２）２−、Ｎ（Ｃ２Ｆ５ＳＯ２）２−、Ｎ（ＣＦ３ＳＯ２）（Ｃ４Ｆ９ＳＯ２）２−、Ｃ（ＣＦ３ＳＯ２）３−、Ｃ（Ｃ２Ｆ５）３−が好ましい。なかでも、上記有機溶媒への溶解度が高く、電気化学的安定性に優れ、電解液としたときに高い導電率が得られるため、ＢＦ４−、ＰＦ６−、Ｎ（ＣＦ３ＳＯ２）２−がより好ましい。これらのアニオンを有するリチウム塩は、単独で用いられてもよいし、２種以上が組み合わせて用いられてもよい。【００１９】
本発明のリチウム空気電池用電解液におけるリチウム塩の濃度の好ましい下限は０．５ｍｏｌ／Ｌ、好ましい上限は３．０ｍｏｌ／Ｌである。上記リチウム塩の濃度が０．５ｍｏｌ／Ｌ未満であると、導電率が不足することがある。上記リチウム塩の濃度が３．０ｍｏｌ／Ｌを超えると、得られるリチウム空気電池用電解液の粘度が増大して含浸性が低下し、リチウム空気電池が電気特性に劣るものとなることがある。上記リチウム塩の濃度のより好ましい下限は０．６５ｍｏｌ／Ｌ、より好ましい上限は２．０ｍｏｌ／Ｌである。【００２０】
本発明のリチウム空気電池用電解液は、以下の製造方法により調製することができる。
即ち、上記有機溶媒に、リチウム塩からなる電解質を加え、攪拌して完全に溶解したことを確認する。得られた電解液を脱水し、電解液中の水分を１００ｐｐｍ以下、好ましくは５０ｐｐｍ以下にまで減少させることで、目的とするリチウム空気電池用電解液が得られる。リチウム空気電池用電解液は、露点温度が−５０℃以下に管理されたアルゴン循環型ドライボックス等を用いて調製することができる。【００２１】
本発明のリチウム空気電池用電解液は、回転式粘度計を用いて、２５℃の条件で測定した粘度が２０ｃＰ以下であることが好ましい。リチウム空気電池用電解液の粘度が２０ｃＰを超えると、得られるリチウム空気電池の内部抵抗が高くなって電気特性が悪化することがある。【００２２】
このようにして調製したリチウム空気電池用電解液を使用することにより、リチウム空気電池を作製することができる。本発明のリチウム空気電池用電解液と、空気極と、負極とを有するリチウム空気電池もまた、本発明の１つである。本発明のリチウム空気電池は、本発明のリチウム空気電池用電解液を用いることにより、酸素ラジカル等による劣化を抑制することができ、かつ、電池ケースに設けられた空気孔から非水電解液が揮発するのを抑制することができるため、長期信頼性に優れたリチウム空気電池となる。【００２３】
図１は、本発明のリチウム空気電池の一例を示す概略断面図である。図１に示されるリチウム空気電池１０は、構造の例示に過ぎず、リチウム空気電池の全体及び構造物の大きさや形は、リチウム空気電池の仕様に応じて変更される。
図１に示すように、本発明のリチウム空気電池１０は、集電体が取り付けられた負極１１と集電体が取り付けられた空気極１４との間に電解質含有層１３を有し、酸素透過体１５で封じた構造をとり、電池ケース（図示せず）に収納される。図１に示した本発明のリチウム空気電池１０は、負極１１と電解質含有層１３との間にセパレータ１２を有するが、セパレータ１２は必ずしも必要ではない。
以下、本発明のリチウム空気電池について、部材ごとに説明する。【００２４】
（１）電解質含有層
上記電解質含有層は、本発明のリチウム空気電池用電解液を含有する。
上記電解質含有層において、上記電解液は、液体状のまま用いられてもよいし、セルロースやガラス繊維等に含浸保持させた状態で用いられてもよい。【００２５】
本発明のリチウム空気電池において、本発明のリチウム空気電池用電解液は、空気極及び負極間でリチウムイオンの伝導を行う。
なお、本発明のリチウム空気電池は、安全性の観点から、本発明のリチウム空気電池用電解液と空気極、及び、本発明のリチウム空気電池用電解液と負極との間にセパレータを有することが好ましい。
上記セパレータとしては、例えば、ポリエチレン、ポリプロピレン、セルロース等の高分子不織布や、ポリエチレン、ポリプロピレン等のオレフィン系樹脂の微多孔フィルムや、ガラス繊維の不織布等が挙げられる。【００２６】
（２）空気極
次に、本発明のリチウム空気電池における空気極について説明する。
本発明のリチウム空気電池における空気極としては、導電性材料を含有する空気極層と、該空気極層の集電を行う空気極集電体とを有するものが挙げられる。【００２７】
上記空気極層に用いられる導電性材料としては、例えば、カーボン材料等が挙げられる。
上記カーボン材料としては、例えば、グラファイト、カーボンブラック、アセチレンブラック、ケッチェンブラック、活性炭、カーボンナノチューブ、カーボンファイバー、メソポーラスカーボン等が挙げられる。【００２８】
上記空気極層における導電性材料の含有量の好ましい下限は１０質量％、好ましい上限は９９質量％である。上記導電性材料の含有量が１０質量％未満であると、空気極での反応速度が低下することがある。上記導電性材料の含有量が９９質量％を超えると、空気極層の機械的強度が低下することがある。上記導電性材料の含有量のより好ましい下限は２０質量％、より好ましい上限は８５質量％である。【００２９】
上記空気極層は、電極反応を促進させることを目的として、触媒を含有してもよく、上記導電性材料が触媒を担持していることが好ましい。
上記触媒としては、例えば、二酸化マンガン、二酸化セリウム等の無機化合物や、コバルトフタロシアニン等の有機化合物（有機錯体）等が挙げられる。【００３０】
上記空気極層における触媒の含有量の好ましい下限は１質量％、好ましい上限は９０質量％である。上記触媒の含有量が１質量％未満であると、触媒効果が現れないことがある。上記触媒の含有量が９０質量％を超えると、電極反応を阻害することがある。上記触媒の含有量のより好ましい下限は５質量％、より好ましい上限は５０質量％である。【００３１】
上記空気極層は、導電性材料を固定化する結着材を含有していてもよい。
上記結着材としては、例えば、ポリフッ化ビニリデン（ＰＶＤＦ）、ポリテトラフルオロエチレン（ＰＴＦＥ）等のフッ素系結着材等が挙げられる。また、スチレン−ブタジエンゴム（ＳＢＲ）、エチレン−プロピレン−ブタジエンゴム（ＥＰＢＲ）等のゴムを上記結着材として用いてもよい。【００３２】
上記空気極層における結着材の含有量の好ましい下限は１質量％、好ましい上限は４０質量％である。上記結着剤の含有量が１質量％未満であると、空気極層の機械的強度が低下したり、空気極層が集電体から剥離したりすることがある。上記結着剤の含有量が４０質量％を超えると、空気極での反応速度が低下することがある。上記結着剤の含有量のより好ましい上限は１０質量％である。【００３３】
上記空気極層は、空気と導電性材料との接触面積を大きくすることができるため、多孔質構造を有することが好ましい。【００３４】
上記空気極層の厚さは、金属空気電池の用途等により異なるものであるが、２μｍ〜５００μｍであることが好ましく、５μｍ〜３００μｍであることがより好ましい。【００３５】
上記空気極集電体は、上記空気極層の集電を行うものである。
上記空気極集電体の材料としては、例えば、金属材料、カーボン材料等が挙げられ、耐蝕性に優れ、電子伝導性に優れ、かつ、金属に比べて軽いため重量当たりのエネルギー密度が高くなることから、カーボン材料が好ましい。【００３６】
上記カーボン材料としては、例えば、カーボンファイバー（炭素繊維）、賦活カーボン（カーボン板を賦活したもの）等が挙げられる。なかでも、カーボンファイバーが好ましい。
上記金属材料としては、例えば、ステンレス、ニッケル、アルミニウム、チタン等が挙げられる。【００３７】
上記空気極集電体の構造は、必要な電子伝導性を確保できれば特に限定されるものではなく、ガス拡散性を有する多孔質構造であってもよく、ガス拡散性を有しない緻密構造であってもよい。なかでも、酸素の拡散を速やかに行うことができるため、上記空気極集電体は、ガス拡散性を有する多孔質構造を有していることが好ましい。【００３８】
上記空気極集電体の厚さは、１０μｍ〜１０００μｍであることが好ましく、２０μｍ〜４００μｍであることがより好ましい。
また、本発明のリチウム空気電池においては、後述する電池ケースが空気極集電体の機能を兼ね備えていてもよい。【００３９】
（３）負極
次に、本発明における負極について説明する。
本発明のリチウム空気電池における負極としては、負極活物質を含有する負極層と、該負極層の集電を行う負極集電体とを有するものが挙げられる。【００４０】
上記負極活物質は、通常、リチウム金属を含有するものであり、例えば、リチウム金属単体、リチウム合金、リチウム金属酸化物、リチウム金属窒化物等が挙げられる。
上記リチウム合金としては、例えば、リチウムアルミニウム合金、リチウムスズ合金、リチウム鉛合金、リチウムケイ素合金等が挙げられる。
上記リチウム金属酸化物としては、例えば、リチウムチタン酸化物等が挙げられる。
上記リチウム金属窒化物としては、例えば、リチウムコバルト窒化物、リチウム鉄窒化物、リチウムマンガン窒化物等が挙げられる。【００４１】
上記負極層は、負極活物質のみを含有するものであってもよく、負極活物質の他に、導電性材料及び結着材の少なくとも一方を含有するものであってもよい。
例えば、負極活物質が箔状である場合は、負極活物質のみを含有する負極層とすることができ、負極活物質が粉末状である場合は、導電性材料及び結着材の少なくとも一方を有する負極層とすることができる。
なお、導電性材料及び結着材については、上述した「（２）空気極」に記載した内容と同様であるので、説明は省略する。【００４２】
上記負極集電体は、上記負極層の集電を行うものである。
上記負極集電体の材料としては、導電性を有するものであれば特に限定されず、例えば、銅、ステンレス、ニッケル等が挙げられる。【００４３】
上記負極集電体の形状としては、例えば、箔状、板状、メッシュ（グリッド）状等が挙げられる。
また、本発明のリチウム空気電池においては、後述する電池ケースが負極集電体の機能を兼ね備えていても良い。【００４４】
（４）電池ケース
次に、本発明に用いられる電池ケースについて説明する。
上記電池ケースの形状としては、上述した空気極、負極、非水電解質を収納することができれば特に限定されず、例えば、コイン型、平板型、円筒型、ラミネート型等の形状が挙げられる。【００４５】
また、上記電池ケースは、大気開放型の電池ケースであってもよいし、密閉型の電池ケースであってもよいが、大気開放型の電池ケースであることが好ましい。上記大気開放型の電池ケースは、大気と接触可能な電池ケースである。
一方、電池ケースが密閉型電池ケースである場合は、電池ケースに、気体の供給管及び排出管を設けることが好ましい。この場合、供給・排出する気体は、酸素濃度が高いことが好ましく、純酸素であることがより好ましい。また、放電時には酸素濃度を高くし、充電時には酸素濃度を低くすることが好ましい。【００４６】
本発明のリチウム空気電池において、空気極上の大気接触部側には、酸素透過膜を配置することができる。この場合には、リチウム空気電池の空気極に酸素を供給しつつ、水分の浸入を防止することができる。上記酸素透過膜としては、空気中の酸素を透過させ、かつ、水分の浸入を防止できる撥水性の多孔質膜等を用いることができ、例えば、ポリエステルやポリフェニレンサルファイド等からなる多孔質膜が挙げられる。【００４７】
本発明のリチウム空気電池は、一次電池であってもよく、二次電池であってもよいが、二次電池であることが好ましい。【００４８】
本発明のリチウム空気電池を製造する方法は特に限定されず、一般的な金属空気電池の製造方法と同様にして製造することができる。例えば、露点温度が−５０℃以下に管理されたアルゴン循環型ドライボックス内で、電池ケース内に、負極活物質、セパレータをこの順に配置し、セパレータの上から、本発明のリチウム空気電池用電解液を注液した後、更にセパレータを配置し、空気極層をセパレータと対向させるように配置して封止する方法等が挙げられる。【００４９】
本発明のリチウム空気電池の用途としては、例えば、車両搭載用途、定置型電源用途、家庭用電源用途等が挙げられる。
【発明の効果】
【００５０】
本発明によれば、化学的安定性に優れ、耐電圧が高く、広い温度範囲において凝固や塩の析出がなく安定した液状を有するリチウム空気電池用電解液を提供することができる。また、本発明によれば、該リチウム空気電池用電解液を用いて製造された、長期信頼性に優れ、充放電サイクル特性が良好なリチウム空気電池を提供することができる。
【図面の簡単な説明】
【００５１】
【図１】本発明のリチウム空気電池の一例を示す概略断面図である。
【図２】実施例１〜３、及び、比較例１で得られたリチウム空気電池用電解液を用いて行った充放電サイクル試験の結果である。
【発明を実施するための形態】
【００５２】
以下に実施例を掲げて本発明を更に詳しく説明するが、本発明はこれら実施例のみに限定されない。
【００５３】
（実施例１）
鎖状アルキルスルホン化合物であるエチルイソプロピルスルホン（ＥＩＰＳ、発熱開始温度２２２℃、沸点２６５℃、融点−１１℃、粘度６ｃＰ（２５℃））に、リチウムビストリフルオロメタンスルホニルイミド（ＬｉＴＦＳＩ）を、濃度が１ｍｏｌ／Ｌとなるよう添加し、溶解させることにより、リチウム空気電池用電解液を得た。なお、リチウム空気電池用電解液の調製は露点温度が−５０℃以下に管理されたアルゴン循環型ドライボックス内で行い、得られたリチウム空気電池用電解液の水分値を測定し、５０ｐｐｍ未満であることを確認した。
なお、得られたリチウム空気電池用電解液は、−３０℃まで冷却しても凝固や塩の析出がなく安定した液状であった。
【００５４】
（実施例２）
鎖状アルキルスルホン化合物であるエチルイソブチルスルホン（ＥＩＢＳ、発熱開始温度２０６℃、沸点２６１℃、融点−１６℃、粘度４ｃＰ（２５℃））に、リチウムビストリフルオロメタンスルホニルイミド（ＬｉＴＦＳＩ）を、濃度が１ｍｏｌ／Ｌとなるよう添加し、溶解させることにより、リチウム空気電池用電解液を得た。なお、リチウム空気電池用電解液の調製は露点温度が−５０℃以下に管理されたアルゴン循環型ドライボックス内で行い、得られたリチウム空気電池用電解液の水分値を測定し、５０ｐｐｍ未満であることを確認した。
なお、得られたリチウム空気電池用電解液は、−３０℃まで冷却しても凝固や塩の析出がなく安定した液状であった。
【００５５】
（実施例３）
鎖状アルキルスルホン化合物であるエチルプロピルスルホン（ＥＮＰＳ、発熱開始温度２０９℃、沸点２６０℃、融点２２℃、粘度６ｃＰ（３５℃））に、リチウムビストリフルオロメタンスルホニルイミド（ＬｉＴＦＳＩ）を、濃度が１ｍｏｌ／Ｌとなるよう添加し、溶解させることにより、リチウム空気電池用電解液を得た。なお、リチウム空気電池用電解液の調製は露点温度が−５０℃以下に管理されたアルゴン循環型ドライボックス内で行い、得られたリチウム空気電池用電解液の水分値を測定し、５０ｐｐｍ未満であることを確認した。
なお、得られたリチウム空気電池用電解液は、−３０℃まで冷却しても凝固や塩の析出がなく安定した液状であった。
【００５６】
（実施例４）
エチルイソプロピルスルホン（ＥＩＰＳ）８０重量部とスルホラン２０重量部を混合して得られた溶媒に、リチウムビストリフルオロメタンスルホニルイミド（ＬｉＴＦＳＩ）を、濃度が１ｍｏｌ／Ｌとなるよう添加し、溶解させることにより、リチウム空気電池用電解液を得た。なお、リチウム空気電池用電解液の調製は露点温度が−５０℃以下に管理されたアルゴン循環型ドライボックス内で行い、得られたリチウム空気電池用電解液の水分値を測定し、５０ｐｐｍ未満であることを確認した。
なお、得られたリチウム空気電池用電解液は、−３０℃まで冷却しても凝固や塩の析出がなく安定した液状であった。
【００５７】
（比較例１）
環状カーボネート化合物であるプロピレンカーボネート（ＰＣ、発熱開始温度７３℃、沸点２４０℃）に、リチウムビストリフルオロメタンスルホニルイミド（ＬｉＴＦＳＩ）を１ｍｏｌ／Ｌ濃度となるよう添加し、溶解させることにより、リチウム空気電池用電解液を得た。なお、リチウム空気電池用電解液の調製は露点温度が−５０℃以下に管理されたアルゴン循環型ドライボックス内で行い、得られたリチウム空気電池用電解液の水分値を測定し、５０ｐｐｍ未満であることを確認した。
【００５８】
＜評価＞
（充放電サイクル試験）
各実施例及び比較例で得られたリチウム空気電池用電解液を用いてリチウム空気二次電池を作製した。
なお、電池の組立は露点温度が−５０℃以下に管理されたアルゴン循環型ドライボックス内で行った。また、宝泉社製の電気化学セルを電池ケースに用いた。
まず、電池ケースに、リチウム金属（本城金属社製、φ１５ｍｍ、厚さ０．２０ｍｍ）を配置した。次に、リチウム金属の上にポリプロピレン製のセパレータ（φ１６ｍｍ、厚さ２５μｍ）、石英繊維ペーパー（ワットマン社製、「ＱＭ−Ａ」、φ１６ｍｍ、厚さ０．４５ｍｍ）を配置した。次に、セパレータの上から、上記の非水電解液を０．３ｍＬ注液した後、上記と同様のポリプロピレン製セパレータを配置した。次に、カーボンブラック（ＣＡＢＯＴ社製、「ＶＵＬＣＡＮ  ＸＣ７２Ｒ」）９０重量部とポリテトラフルオロエチレン（ＰＴＦＥ）１０重量部と５０容量％エタノール水溶媒とを有する組成物を、カーボンペーパー（空気極集電体、ＳＧＬ社製、「ＳＩＧＲＡＣＥＴ  ＧＤＬ３５ＢＡ」）上に、ガラス棒にて塗布、乾燥し、空気極層（φ１５ｍｍ、目付質量１０ｍｇ）を形成した。次に、得られた空気極層を、セパレータと対向させるように配置して封止し、評価用セルを得た。
次に、得られた評価用セルの空気極表面に、１ｍＬ／分の流速で酸素を通気した。次に、組立てた評価用セルに北斗電工社製の電池充放電装置（ＨＪ１００１ＳＤ８型）を接続して、下記の条件で充放電サイクル試験を行った。なお、充放電は放電スタートとし、２５℃の環境下で充放電を行った。  
充電条件：０．０２ｍＡの電流で電池電圧４．６Ｖになるまで充電を行う
放電条件：０．０２ｍＡの電流で電池電圧２．０Ｖになるまで放電を行う
得られた充放電サイクル試験の結果を図２に示す。放電容量は、空気極の部材（カーボンブラックとＰＴＦＥ）の単位質量当りで比較を行った。図２に示されるように、プロピレンカーボネートを用いた比較例１のリチウム空気電池用電解液を用いた場合、２サイクル目以降、サイクル数が増加するに従って放電容量が著しく減少した。一方、鎖状アルキルスルホンを用いた実施例のリチウム空気電池用電解液を用いた場合、サイクル数が増加しても放電容量に大きな減少は見られず、比較例１のリチウム空気電池用電解液を用いた場合よりも良好なサイクル特性を示した。また、実施例及び比較例のリチウム空気電池用電解液の放電容量はほぼ同等であった。
【産業上の利用可能性】
【００５９】
本発明によれば、化学的安定性に優れ、耐電圧が高く、広い温度範囲において凝固や塩の析出がなく安定した液状を有するリチウム空気電池用電解液を提供することができる。また、本発明によれば、該リチウム空気電池用電解液を用いて製造された、長期信頼性に優れ、充放電サイクル特性が良好なリチウム空気電池を提供することができる。
【符号の説明】
【００６０】
１０  リチウム空気電池
１１  負極
１２  セパレータ
１３  電解質含有層
１４  空気極
１５  酸素透過体
【図１】
2013150853.tif 000006
【図２】
2013150853.tif 000007
【国際調査報告】
2013150853.tif 000008
2013150853.tif 000009